СПЕЧЕННЫЙ СПЛАВ НА ОСНОВЕ ЖЕЛЕЗА ДЛЯ УПЛОТНИТЕЛЬНЫХ КОЛЕЦ К ТРУБОПРОВОДНОЙ АРМАТУРЕ
SINTERED ALLOY ON BASIS OF IRON FOR SEALING RINGS FOR PIPELINE FITTINGS

Изобретение относится к области порошковой металлургии, а именно к составам спеченных сплавов на основе железа, которые могут быть использованы для изготовления уплотнительных колец к трубопроводной арматуре.
2
Известен спеченный сплав на основе железа, содержащий, мас.%: медь 20,7-31,4; фосфор 0,3-0,6; железо - остальное [1]. Пластичность такого сплава составляет 12-15%. Сплав обеспечивает герметичность при давлении 4 кгс/см.
Задачей изобретения является повышение герметичности уплотнений.
Технический результат достигается тем, что спеченный сплав на основе железа для уплотнительных колец к трубопроводной арматуре, включающий медь, фосфор, железо, дополнительно содержит никель, серебро, цинк и стронций при следующем соотношении компонентов, мас.%: медь 25,0-30,0; фосфор 0,1-0,2; никель 2,0-3,0; серебро 0,1-0,2; цинк 2,0-3,0; стронций 0,1-0,2; железо - остальное.
В таблице приведены составы сплава.
Таблица
Компоненты
Состав, мас.%:
1
2
3
Медь
25,0
27,5
30,0
Фосфор
0,1
0,15
0,2
Никель
3,0
2,5
2,0
Серебро
0,1
0,15
0,2
Цинк
2,0
2,5
3,0
Стронций
0,1
0,15
0,2
Железо
остальное
остальное
остальное
2
Сплав обеспечивает герметичность уплотнений при давлении 6-6,5 кгс/см.
В составе сплава компоненты проявляют себя следующим образом. Цинк уменьшает плотность сплава, наряду со стронцием повышает герметичность. Медь и серебро обеспечивают пластичность сплава, никель увеличивает его прочность. Фосфор способствует получению мелкозернистой структуры сплава.
2
Сплав получают методом порошковой металлургии путем прессования под давлением 5 т/см смеси порошков компонентов в изделия необходимой формы и последующего спекания при температуре 1100°С в течение 5-6 ч в вакууме.
Источники информации
1. SU 1601180 А1, С22С 38/16, 33/02, 1990.